(57)【要約】  本発明は、適切な離型剥離力を保有する離型フィルムおよびこれを実現できる離型層用組成物に関する。【特許請求の範囲】
【請求項１】
フェニル基を含有するシリコーン系樹脂；シリコーン系架橋剤；シランカップリング剤；金属触媒；および溶剤；を含み、
前記シリコーン系架橋剤の含有量は、前記フェニル基を含有するシリコーン系樹脂１００重量部に対して、１．５重量部以上４．５重量部以下である離型層用組成物。
【請求項２】
前記シランカップリング剤の含有量は、前記フェニル基を含有するシリコーン系樹脂１００重量部に対して、１．５重量部以上４．５重量部以下である、請求項１に記載の離型層用組成物。
【請求項３】
前記金属触媒の含有量は、前記フェニル基を含有するシリコーン系樹脂１００重量部に対して、３重量部以上９．５重量部以下である、請求項１または２に記載の離型層用組成物。
【請求項４】
前記フェニル基を含有するシリコーン系樹脂の含有量は、前記溶剤１００重量部に対して、１重量部以上１５重量部以下である、請求項１から３の何れか一項に記載の離型層用組成物。
【請求項５】
前記フェニル基を含有するシリコーン系樹脂は、シリコンに結合したフェニル基とシリコンに結合した水素のモル比が１：１〜１：１．５である、請求項１から４の何れか一項に記載の離型層用組成物。
【請求項６】
前記フェニル基を含有するシリコーン系樹脂の粘度は、５，０００ｃｐｓ以上１０，０００ｃｐｓ以下である、請求項１から５の何れか一項に記載の離型層用組成物。
【請求項７】
前記フェニル基を含有するシリコーン系樹脂の重量平均分子量は、５０，０００以上１５０，０００以下である、請求項１から６の何れか一項に記載の離型層用組成物。
【請求項８】
基材と、
前記基材の一面上に備えられ、請求項１から７の何れか一項に記載の離型層用組成物の硬化物を含む離型層とを含む離型フィルム。
【請求項９】
前記離型層は、下記式１を満足する、請求項８に記載の離型フィルム：
［式１］
２０％≦｛（Ｙ−Ｘ）／Ｘ｝×１００≦３５％
前記式１中、
Ｘは、前記離型層をＴｅｓａ７４７５標準粘着テープに付着し、２５℃で１日保管した後の離型層の離型剥離力であり、
Ｙは、前記離型層をＴｅｓａ７４７５標準粘着テープに付着し、６０℃で７日保管した後の離型層の離型剥離力を意味する。
【請求項１０】
前記離型層をＴｅｓａ７４７５標準粘着テープに付着し、２５℃で１日保管した後の離型層の離型剥離力は、５００ｇｆ／ｉｎ以上１，２５０ｇｆ／ｉｎ以下である、請求項８または９に記載の離型フィルム。
【請求項１１】
前記離型層をＴｅｓａ７４７５標準粘着テープに付着し、６０℃で７日保管した後の離型層の離型剥離力は、１，２００ｇｆ／ｉｎ以上１，６５０ｇｆ／ｉｎ以下である、請求項８から１０の何れか一項に記載の離型フィルム。
【請求項１２】
前記離型層の表面エネルギーは、２５ｍＮ／ｍ以上３５ｍＮ／ｍ以下である、請求項８から１１の何れか一項に記載の離型フィルム。
【発明の詳細な説明】
【技術分野】
【０００１】
本明細書は、２０１８年９月２８日付で韓国特許庁に提出された韓国特許出願第１０−２０１８−０１１５９０２号の出願日の利益を主張し、その内容のすべては本発明に組み込まれる。
【０００２】
本発明は、離型層用組成物およびその硬化物を含む離型フィルムに関する。
【背景技術】
【０００３】
離型フィルムは、液晶ディスプレイ、プラズマディスプレイ、個人用携帯情報端末およびナビゲーション、有機発光ダイオード、高分子発光ダイオード（Ｐｏｌｙｍｅｒ  Ｌｉｇｈｔ  Ｅｍｉｔｔｉｎｇ  Ｄｉｏｄｅｓ）、偏光板などのディスプレイユニット分野、コーティング分野、粘着剤分野、接着剤分野などの多様な分野で用いられている。主に、離型フィルムは、対象物品の表面、粘着剤の表面、接着剤の表面などを保護するか、対象物品のキャリア（ｃａｒｒｉｅｒ）の役割を果たすことができる。このような離型フィルムは、対象物品などの製造過程、運搬および保存過程では対象物品に付着するものの、最終物品の製造時に除去できる。
【０００４】
最近、自動車などの外観を保護するためにペイントプロテクションフィルム（Ｐａｉｎｔ  Ｐｒｏｔｅｃｔｉｏｎ  Ｆｉｌｍ、ＰＰＦ）が用いられており、これに対する需要が伸びる傾向にある。ＰＰＦは、ポリウレタンフィルムなどの基材と粘着層とから構成されている。ＰＰＦを製造するためには、シート形態に製造されたポリウレタンフィルムなどの基材を粘着層と貼り合わせなければならないが、ポリウレタンフィルムを製造するために、成形用基材の離型フィルムが用いられている。ただし、ＰＰＦに用いられるポリウレタンフィルムなどの基材を離型フィルム上で成形する場合、ポリウレタンフィルムなどの基材自体がタック（Ｔａｃｋ）または粘着力を有さずに離型フィルムからすぐに剥離されるトンネリング現象などが発生する。このような現象が発生する場合には、ＰＰＦ製品としての品質が低下し、製造工程上の難易度が増加する問題がある。また、このような問題を防止するために、離型処理されていない無処理ＰＥＴフィルム上に基材を形成する場合には、基材がＰＥＴフィルムと容易に剥離されず、製品として使用しにくい問題がある。
【０００５】
そこで、ＰＰＦなどのフィルムを製造することが容易な離型フィルムの開発が必要な現状である。
【発明の概要】
【発明が解決しようとする課題】
【０００６】
本発明は、適切な離型剥離力を保有する離型フィルムおよびこれを実現できる離型層形成用組成物を提供しようとする。
【０００７】
ただし、本発明が解決しようとする課題は上述した課題に制限されず、言及されていないさらに他の課題は下記の記載から当業者に明確に理解されるであろう。
【課題を解決するための手段】
【０００８】
本発明の一実施態様は、フェニル基を含有するシリコーン系樹脂；シリコーン系架橋剤；シランカップリング剤；金属触媒；および溶剤；を含み、前記シリコーン系架橋剤の含有量は、前記フェニル基を含有するシリコーン系樹脂１００重量部に対して、１．５重量部以上４．５重量部以下である離型層用組成物を提供する。
【０００９】
また、本発明の一実施態様は、基材と、前記基材の一面上に備えられ、前記離型層用組成物の硬化物を含む離型層とを含む離型フィルムを提供する。
【発明の効果】
【００１０】
本発明の一実施態様に係る離型層用組成物は、適切な離型剥離力を保有して、多様な分野で使用されるフィルムの製造に適した離型フィルムを提供することができる。
【００１１】
本発明の一実施態様に係る離型フィルムは、適切な離型剥離力を保有することにより、多様な分野で使用されるフィルムの製造に適するという利点がある。
【００１２】
本発明の効果は上述した効果に限定されるものではなく、言及されていない効果は本願明細書から当業者に明確に理解されるであろう。
【発明を実施するための形態】
【００１３】
本明細書において、ある部分がある構成要素を「含む」とする時、これは、特に反対の記載がない限り、他の構成要素を除くのではなく、他の構成要素をさらに包含できることを意味する。
【００１４】
本願明細書全体において、ある部材が他の部材の「上に」位置しているとする時、これは、ある部材が他の部材に接している場合のみならず、２つの部材の間にさらに他の部材が存在する場合も含む。
【００１５】
本願明細書全体において、単位「重量部」は、各成分間の重量比率を意味することができる。
【００１６】
本願明細書全体において、「Ａおよび／またはＢ」は、「ＡおよびＢ、または、ＡまたはＢ」を意味する。
【００１７】
本願明細書全体において、ある化合物の「重量平均分子量」および「数平均分子量」は、その化合物の分子量と分子量分布を用いて計算される。具体的には、１ｍｌのガラス瓶にテトラヒドロフラン（ｔｅｔｒａｈｙｄｒｏｆｕｒａｎ、ＴＨＦ）と化合物を入れて化合物の濃度が１ｗｔ％のサンプル試料を用意し、標準試料（ポリスチレン、ｐｏｌｙｓｔｒｙｅｒｅ）とサンプル試料をフィルタ（ポアサイズが０．４５ｍｍ）を通して濾過させた後、ＧＰＣインジェクタ（ｉｎｊｅｃｔｏｒ）に注入して、サンプル試料の溶離（ｅｌｕｔｉｏｎ）時間を標準試料のキャリブレーション（ｃａｌｉｂｒａｔｉｏｎ）曲線と比較して化合物の分子量および分子量分布を得ることができる。この時、測定機器としてＩｎｆｉｎｉｔｙ  ＩＩ  １２６０（Ａｇｉｌｉｅｎｔ社）を用いることができ、流速は１．００ｍＬ／ｍｉｎ、カラム温度は４０．０℃に設定することができる。
【００１８】
本願明細書全体において、シリコーン系樹脂に含まれるシリコンに結合したフェニル基とシリコンに結合した水素のモル数は、核磁気共鳴（ｎｕｃｌｅａｒ  ｍａｇｎｅｔｉｃ  ｒｅｓｏｎａｎｃｅ、ＮＭＲ）装置（Ｏｘｆｏｒｄ  ３００  ＮＭＲ、ＶＡＲＩＡＮ社）を用いて測定されたグラフにより計算される。
【００１９】
本願明細書全体において、離型層の離型剥離力は、離型層をＴｅｓａ７４７５標準粘着テープに２Ｋｇの荷重で３回往復圧着して付着し、設定された温度で設定された時間の間保管した後、測定機器（ＡＲ−１０００、ケムインストルメント社）を用いて、剥離速度に応じて測定した離型層を剥離する平均的な力を意味することができる。
【００２０】
本願明細書全体において、化合物の粘度は、２５℃の温度でブルックフィールド粘度計（ＤＶ−ＩＩ  ＰＲＯ  Ｖｉｓｃｏｍｅｔｅｒ、Ｂｒｏｏｋｆｉｅｌｄ社）で測定した値であってもよい。
【００２１】
以下、本明細書についてさらに詳細に説明する。
【００２２】
本発明の一実施態様は、フェニル基を含有するシリコーン系樹脂；シリコーン系架橋剤；シランカップリング剤；金属触媒；および溶剤；を含み、前記シリコーン系架橋剤の含有量は、前記フェニル基を含有するシリコーン系樹脂１００重量部に対して、１．５重量部以上４．５重量部以下である離型層用組成物を提供する。
【００２３】
本発明の一実施態様に係る離型層用組成物は、適切な離型剥離力を保有して、多様な分野で用いられるフィルムの製造に適した離型フィルムを提供することができる。具体的には、前記離型フィルムは、車両の外装保護フィルムとして用いられるペイントプロテクションフィルム（Ｐａｉｎｔ  Ｐｒｏｔｅｃｔｉｏｎ  Ｆｉｌｍ、ＰＰＦ）に適用可能である。
【００２４】
本発明において、離型フィルムは、車両の外装保護フィルムなどの自動車分野、液晶ディスプレイ、プラズマディスプレイ、個人用携帯情報端末およびナビゲーション、有機発光ダイオード、高分子発光ダイオード（Ｐｏｌｙｍｅｒ  Ｌｉｇｈｔ  Ｅｍｉｔｔｉｎｇ  Ｄｉｏｄｅｓ）、偏光板などのディスプレイユニット分野、コーティング分野、粘着剤分野、接着剤分野などの多様な分野で使用されるもので、対象物品の表面、粘着剤の表面、接着剤の表面などを保護したり、対象物品のキャリア（ｃａｒｒｉｅｒ）の役割を果たしたり、所定のフィルムを製造するための基材フィルムとして用いられ、前記フィルムから除去される役割を果たせるフィルムを意味することができる。また、離型フィルムは、対象物品などの製造過程、運搬および保存過程では対象物品に付着するものの、最終物品の製造時に除去されるフィルムを意味することができる。
【００２５】
本発明の一実施態様によれば、前記フェニル基を含有するシリコーン系樹脂は、シリコーン骨格のラジカルにフェニル基が結合したものであってもよい。また、前記フェニル基を含有するシリコーン系樹脂のシリコーン骨格のラジカルには、不飽和アルキル基、飽和アルキル基、および水素のうちの少なくとも１つが結合してもよい。具体的には、前記フェニル基を含有するシリコーン系樹脂は、フェニル基、不飽和アルキル基、飽和アルキル基、および水素を含有することができる。
【００２６】
また、前記シリコーン骨格は、シリコン原子と酸素原子を含むことができ、シリコン原子のラジカルと前記フェニル基のラジカルとの間の結合により、共有結合が形成される。前述したものと同様に、前記不飽和アルキル基、飽和アルキル基、および水素のうちの少なくとも１つは、前記シリコーン骨格のラジカルに結合してもよい。さらに、前記シリコーン骨格は、直鎖もしくは分枝鎖の鎖状であってもよい。
【００２７】
本発明の一実施態様によれば、前記フェニル基を含有するシリコーン系樹脂は、シリコンに結合したフェニル基とシリコンに結合した水素のモル比が１：１〜１：１．５であってもよい。具体的には、前記フェニル基を含有するシリコーン系樹脂は、シリコンに結合したフェニル基とシリコンに結合した水素のモル比が１：１〜１：１．４、１：１〜１：１．３、または１：１．１〜１：１．３であってもよい。シリコンに結合したフェニル基とシリコンに結合した水素のモル比が前述した範囲を満足する前記フェニル基を含有するシリコーン系樹脂を含む離型層用組成物は、適切な表面エネルギーおよび離型剥離力を有する離型層を含む離型フィルムを実現することができる。従来のビニル基のみを含むシリコーン系樹脂を用いる離型剤組成物から形成された離型フィルムの場合、離型フィルム上に形成されたフィルムが離型フィルムから剥離されやすいトンネリング現象が発生したり、または離型フィルムから前記フィルムを容易に剥離できないなど、離型フィルムの離型剥離力を調節することが容易でない問題があった。
【００２８】
これに対し、本発明の一実施態様によれば、シリコンに結合したフェニル基とシリコンに結合した水素のモル比が前述した範囲を満足する前記フェニル基を含有するシリコーン系樹脂を用いることにより、適切な離型剥離力を有して前述したトンネリング現象および当該フィルムの離型フィルムからの未剥離現象を効果的に抑制することができる。すなわち、前記離型層用組成物は、離型フィルムとしての性能に優れた離型フィルムを提供できるという利点がある。特に、前記離型層用組成物の硬化物を含む離型フィルムは、ペイントプロテクションフィルムの製造に特化したものであってもよい。
【００２９】
本発明の一実施態様によれば、前記フェニル基を含有するシリコーン系樹脂の粘度は、５，０００ｃｐｓ以上１０，０００ｃｐｓ以下であってもよい。具体的には、前記フェニル基を含有するシリコーン系樹脂の温度２５℃、湿度５０ＲＨ％および周波数３０Ｈｚで測定した粘度は、５，０００ｃｐｓ以上１０，０００ｃｐｓ以下、６，０００ｃｐｓ以上９，０００ｃｐｓ以下、または７，０００ｃｐｓ以上８，５００ｃｐｓ以下であってもよい。前述した範囲の粘度を有する前記フェニル基を含有するシリコーン系樹脂は、前記シリコーン系架橋剤、シランカップリング剤、金属触媒、および溶剤との混合が容易で、均質な品質が実現された離型フィルムを提供することができる。
【００３０】
本発明の一実施態様によれば、前記フェニル基を含有するシリコーン系樹脂の重量平均分子量は、５０，０００（ｇ／ｍｏｌ）以上１５０，０００（ｇ／ｍｏｌ）以下であってもよい。具体的には、前記フェニル基を含有するシリコーン系樹脂の重量平均分子量は、７０，０００（ｇ／ｍｏｌ）以上１４０，０００（ｇ／ｍｏｌ）以下、８５，０００（ｇ／ｍｏｌ）以上１３５，０００（ｇ／ｍｏｌ）以下、または１００，０００（ｇ／ｍｏｌ）以上１３０，０００（ｇ／ｍｏｌ）以下であってもよい。前記フェニル基を含有するシリコーン系樹脂の重量平均分子量を前述した範囲に調節することにより、前記離型層用組成物の硬化物を含む離型層の表面エネルギーが過度に高くなるか低くなるのを効果的に防止することができる。さらに、前記フェニル基を含有するシリコーン系樹脂の重量平均分子量が前述した範囲の場合、前記離型層用組成物の硬化物を含む離型層の離型剥離力は適切な水準で実現できる。
【００３１】
本発明の一実施態様によれば、前記フェニル基を含有するシリコーン系樹脂の含有量は、前記溶剤１００重量部に対して、１重量部以上１５重量部以下であってもよい。具体的には、前記フェニル基を含有するシリコーン系樹脂の含有量は、前記溶剤１００重量部に対して、５重量部以上１２．５重量部以下、７．５重量部以上１０重量部以下、８重量部以上１２重量部以下であってもよい。前記フェニル基を含有するシリコーン系樹脂の含有量を前述した範囲に調節することにより、前記離型層用組成物をより容易に硬化させることができる。また、前記フェニル基を含有するシリコーン系樹脂の含有量が前述した範囲の場合、前記離型層用組成物の硬化物を含む離型層は、適切な表面エネルギーおよび離型剥離力を有することができる。
【００３２】
本発明の一実施態様によれば、前記シリコーン系架橋剤の含有量は、前記フェニル基を含有するシリコーン系樹脂１００重量部に対して、１．５重量部以上４．５重量部以下、２重量部以上４重量部以下、１．５重量部以上３．５重量部以下、２重量部以上３．５重量部以下、または２重量部以上２．５重量部以下であってもよい。前記シリコーン系架橋剤の含有量を前述した範囲に調節することにより、前記離型層の離型剥離力が過度に増加するのを効果的に防止することができる。具体的には、前記シリコーン系架橋剤の含有量が前述した範囲内の場合、前記離型フィルムが高温条件で長い時間保管される場合にも、前記離型層の離型剥離力が大きく増加することを抑制することができる。また、前記離型層用組成物の硬化物を含む離型フィルムの耐久性を向上させることができる。さらに、前記シリコーン系架橋剤の含有量が前述した範囲内の場合、前記離型層用組成物の硬化性が低下するのを防止することができる。したがって、前記離型層用組成物は、離型層の離型性能、すなわち剥離性能が低下することを抑制することができる。
【００３３】
本発明の一実施態様によれば、前記シリコーン系架橋剤として、当業界で離型剤組成物の製造に使用されるものを制限なく採用可能である。例えば、前記シリコーン系架橋剤は、１つの分子中に少なくとも２つのシリコン原子結合水素原子を有するポリオルガノハイドロジェンシロキサン、具体的には、ジメチルハイドロジェンシロキシ基末端封鎖ジメチルシロキサン−メチルハイドロジェンシロキサン共重合体、トリメチルシロキシ基末端封鎖ジメチルシロキサン−メチルハイドロジェンシロキサン共重合体、トリメチルシロキシ基末端封鎖ポリ（メチルハイドロジェンシロキサン）、ポリ（ハイドロジェンシルセスキオキサン）、およびメチルハイドロジェンシロキサンのうちの少なくとも１つを含むことができるが、前記シリコーン系架橋剤の種類を制限するものではない。本発明では、シリコーン系架橋剤として、メチルハイドロジェンシロキサンを使用することができる。
【００３４】
本発明の一実施態様によれば、前記シランカップリング剤の含有量は、前記フェニル基を含有するシリコーン系樹脂１００重量部に対して、１．５重量部以上４．５重量部以下であってもよい。具体的には、前記シランカップリング剤の含有量は、前記フェニル基を含有するシリコーン系樹脂１００重量部に対して、２重量部以上４重量部以下、２重量部以上３重量部以下、または１．５重量部以上３重量部以下であってもよい。前記シランカップリング剤の含有量を前述した範囲に調節することにより、前記離型層の耐久性を向上させることができ、前記離型層に備えられたフィルムの未剥離現象を効果的に防止することができる。
【００３５】
本発明の一実施態様によれば、前記シランカップリング剤として、当業界で離型剤組成物の製造に使用されるものを制限なく採用可能である。例えば、前記シランカップリング剤は、アミノ系シランカップリング剤、エポキシ系シランカップリング剤、およびメルカプト系シランカップリング剤のうちの少なくとも１つを含むことができる。また、前記シランカップリング剤は、ビニルトリメトキシシラン、ビニルフェニルトリメトキシシラン、３−グリシドキシプロピルトリメトキシシラン、γ−メタクリロキシプロピルトリメトキシシラン、γ−グリシドキシプロピルトリメトキシシラン、４−グリシジルブチルトリメトキシシラン、γ−アミノプロピルトリエトキシシラン、Ｎ−β（アミノエチル）γ−アミノプロピルトリメトキシシラン、Ｎ−３−（４−（３−アミノプロポキシ）ブトキシ）プロピル−３−アミノプロピルトリメトキシシラン、イミダゾールシラン、トリアジンシラン、γ−メルカプトプロピルトリメトキシシラン、およびビニルトリメトキシシランのうちの少なくとも１つを含むことができる。ただし、前記シランカップリング剤の種類を前述したものに限定するものではない。本発明では、シランカップリング剤として、ビニルトリメトキシシランを使用することができる。また、前記シランカップリング剤として、２種以上のシランカップリング剤を混合して使用することができる。
【００３６】
本発明の一実施態様によれば、前記金属触媒の含有量は、前記フェニル基を含有するシリコーン系樹脂１００重量部に対して、３重量部以上９．５重量部以下であってもよい。具体的には、前記金属触媒の含有量は、前記フェニル基を含有するシリコーン系樹脂１００重量部に対して、３重量部以上９．５重量部以下、３．５重量部以上９重量部以下、４重量部以上８重量部以下、または５重量部以上６．５重量部以下であってもよい。具体的には、前記金属触媒は、前記フェニル基を含有するシリコーン系樹脂と前記シリコーン系架橋剤との硬化反応を促進させる役割を果たすもので、前記金属触媒の含有量を前述した範囲に調節することにより、前記離型層用組成物の未硬化または過硬化を効果的に抑制することができる。
【００３７】
本発明の一実施態様によれば、前記金属触媒として、当業界で離型剤組成物の製造に使用されるものを制限なく採用して使用可能である。具体的には、前記金属触媒は、白金系触媒を少なくとも含むことができる。また、前記白金系触媒は、微粒子状白金、炭素粉末担体上に吸着された微粒子状白金、塩化白金酸、アルコール変性塩化白金酸、および塩化白金酸のオレフィン錯体のうちの少なくとも１つを含むことができるが、前記白金系触媒の種類を限定するものではない。本発明では、前記白金系触媒として、信越シリコーン社のＰＬ−５０Ｔを用いることができる。
【００３８】
本発明の一実施態様によれば、前記溶剤は、トルエン、キシレン、ヘキサン、ヘプタン、メチルエチルケトン、およびエチルアセテートのうちの少なくとも１つであってもよい。ただし、これらに限定されるものではなく、当業界で一般的に知られた有機溶剤の中から自由に選択されるものであってもよい。
【００３９】
本発明の一実施態様によれば、前記離型層用組成物の固形分含有量は、０．５％以上３０％以下であってもよい。具体的には、前記離型層用組成物の固形分含有量は、１％以上２５％以下、５％以上２０％以下、１０％以上１５％以下、１％以上５％以下、８％以上１５％以下、または２０％以上２８％以下であってもよい。
【００４０】
本発明の一実施態様によれば、前記離型層用組成物の固形分含有量を前述した範囲に調節することにより、前記離型層用組成物を容易に塗布することができる。また、離型層用組成物の硬化時に粘度が急激に増加するのを防止して、塗布時の湿潤性が低下するのを防止することができる。具体的には、前記離型層用組成物の固形分含有量が前述した範囲内の場合、前記離型層用組成物に含まれる前記フェニル基含有シリコーン系樹脂の含有量が相対的に少なくなるため、離型層用組成物の硬化物の耐久性が低下するのを防止することができる。また、離型層用組成物の硬化時に粘度が急激に上昇して、硬化物の表面平坦性が低下することを効果的に抑制することができる。
【００４１】
本発明の一実施態様によれば、前記離型層用組成物は、離型剤、シリカ粒子、および光開始剤のうちの少なくとも１つを含むその他の添加剤をさらに含んでもよい。ただし、前記その他の添加剤の種類を限定するものではなく、当業界で用いられる公知の構成を使用することができる。
【００４２】
本発明の一実施態様によれば、前記離型層用組成物は、光硬化または熱硬化により硬化される。具体的には、前記離型層用組成物は熱硬化され、前記離型層用組成物の熱硬化は、１００℃以上１８０℃以下の温度で、３０秒以上１８０秒以下の時間行われる。前記離型層用組成物の硬化温度および硬化時間を前述した範囲に調節することにより、前記離型層用組成物を安定的に硬化させて硬化物の耐久性を向上させることができる。
【００４３】
本発明の一実施態様は、基材と、前記基材の一面上に備えられ、前記離型層用組成物の硬化物を含む離型層とを含む離型フィルムを提供する。
【００４４】
本発明の一実施態様に係る離型フィルムは、適切な離型剥離力を保有することにより、多様な分野で使用されるフィルムの製造に適するという利点がある。
【００４５】
本発明の一実施態様によれば、前記離型フィルムは、離型層および基材を含み、前記離型層は、前記離型層用組成物の硬化物を含むことができる。
【００４６】
本発明の一実施態様によれば、基材の一面上に前記離型層用組成物を塗布し硬化させることにより、基材の一面上に備えられた離型層を含む離型フィルムを提供することができる。前記離型層用組成物を基材の一面上に塗布する方法としては、公知の工程を用いることができる。具体的には、インクジェットプリンティング工程、ディスペンシング工程、シルクスクリーン工程、スプレーコーティング工程、スピンコーティング工程、ナイフコーティング工程、ディップコーターコーティング工程、メイヤーバーコーティング工程、グラビアコーティング工程、マイクログラビアコーティング工程などを用いることができる。
【００４７】
本発明の一実施態様によれば、前記基材は、ポリエチレン樹脂、ポリエチレンテレフタレート樹脂、ポリエーテルエーテルケトン樹脂、ポリイミド樹脂、ポリプロピレン樹脂、延伸ポリプロピレン樹脂、セルロース、およびポリ塩化ビニル樹脂のうちの少なくとも１つを含むことができるが、前記基材の種類を制限するものではない。
【００４８】
本発明の一実施態様によれば、前記基材の厚さは、５μｍ以上２００μｍ以下であってもよい。前述した範囲の厚さを有する基材を含む離型フィルムは、耐久性に優れることができる。
【００４９】
本発明の一実施態様によれば、前記離型層の厚さは、０．０１μｍ以上１０μｍ以下であってもよい。前述した範囲の厚さを有する離型層を含む離型フィルムは、適切な離型剥離力を保有することができる。
【００５０】
本発明の一実施態様によれば、前記離型層は、下記式１を満足できる。
［式１］
２０％≦｛（Ｙ−Ｘ）／Ｘ｝×１００≦３５％
【００５１】
前記式１中、Ｘは、前記離型層をＴｅｓａ７４７５標準粘着テープに付着し、２５℃で１日保管した後の離型層の離型剥離力であり、Ｙは、前記離型層をＴｅｓａ７４７５標準粘着テープに付着し、６０℃で７日保管した後の離型層の離型剥離力を意味する。
【００５２】
すなわち、前記離型層をＴｅｓａ７４７５標準粘着テープに付着し、２５℃で１日保管した離型層の離型剥離力（初期離型剥離力）に対して、６０℃で７日保管した離型層の離型剥離力（熱処理後の離型剥離力）の変化量は、２０％以上３５％以下であってもよい。具体的には、初期離型剥離力に対する熱処理後の離型剥離力の変化量は、２２％以上３４％以下、２０％以上２５％以下、または３０％以上３５％以下であってもよい。初期離型剥離力に対する熱処理後の離型剥離力の変化量が前述した範囲を満足する前記離型層を含む離型フィルムは、高温条件でも離型性能を適切な水準に維持できるという利点がある。すなわち、前記離型フィルムは、実際の製品に備えられた後に、多様な条件に露出し、特に高温条件に露出する場合にも、前記離型フィルムは、適切な水準の離型性能を実現することができる。
【００５３】
また、初期離型剥離力に対する熱処理後の離型剥離力の変化量が前述した範囲を満足する場合、前記離型層に残留する未反応化合物が少ないことから、前記離型層の品質が均質に実現されることを確認することができる。
【００５４】
本発明の一実施態様によれば、前記離型層の離型剥離力は、前記離型層をＴｅｓａ７４７５標準粘着テープに付着し設定された温度および時間の間離型フィルムを保管した後、５０ＲＨ％の湿度条件下、０．３ｍ／ｍｉｎの剥離速度および１８０゜の剥離角度で測定されるものであってもよい。
【００５５】
本発明の一実施態様によれば、前記離型層をＴｅｓａ７４７５標準粘着テープに付着し、２５℃で１日保管した後の離型層の離型剥離力は、５００ｇｆ／ｉｎ以上１，２５０ｇｆ／ｉｎ以下であってもよい。２５℃で１日保管した後の離型剥離力が前述した範囲を満足する前記離型層を含む前記離型フィルムは、適切な水準の離型剥離力を保有するので、前記離型層上で形成されるフィルムは、トンネリング現象および未剥離現象を抑制できる。
【００５６】
本発明の一実施態様によれば、前記離型層をＴｅｓａ７４７５標準粘着テープに付着し、６０℃で７日保管した後の離型層の離型剥離力は、１，２００ｇｆ／ｉｎ以上１，６５０ｇｆ／ｉｎ以下であってもよい。６０℃で７日保管した後の離型剥離力が前述した範囲を満足する前記離型層を含む前記離型フィルムは、高温条件でも優れた離型性能を実現できるという利点がある。すなわち、高温条件でも離型層上で形成されるフィルムは、トンネリング現象および未剥離現象を抑制できる。
【００５７】
本発明の一実施態様によれば、前記離型層の表面エネルギーは、２５ｍＮ／ｍ以上３５ｍＮ／ｍ以下であってもよい。前記離型層の表面エネルギーが前述した範囲を満足する前記離型フィルムは、適切な水準の離型剥離力を保有することができる。
【００５８】
本発明の一実施態様によれば、前記離型フィルムは、ペイントプロテクションフィルムに適用されるものであってもよい。具体的には、前記離型フィルムは、ペイントプロテクションフィルムの製造工程およびペイントプロテクションフィルムの運搬過程に適用されるものであってもよい。より具体的には、前記離型フィルムの離型層上にペイントプロテクションフィルムの基材フィルムを形成できるポリウレタン樹脂組成物を塗布し、前記ポリウレタン樹脂組成物を硬化させて前記離型層上にポリウレタン樹脂層（ペイントプロテクションフィルムの基材）を形成することができる。この後、前記離型層は、適切な離型剥離力を保有しているので、前記ペイントプロテクションフィルムの基材は、前記離型層からの未剥離現象およびトンネリング現象の発生が抑制され、前記ペイントプロテクションフィルムの基材を容易に前記離型層から剥離することができる。
【実施例】
【００５９】
以下、本発明を具体的に説明するために実施例を挙げて詳細に説明する。しかし、本発明に係る実施例は種々の異なる形態に変形可能であり、本発明の範囲が以下に述べる実施例に限定されると解釈されない。本明細書の実施例は、当業界における平均的な知識を有する者に本発明をより完全に説明するために提供されるものである。
【００６０】
離型フィルムの製造
実施例１
粘度測定器としてブルックフィールド粘度計（ＤＶ−ＩＩ＋  ＰＲＯ  Ｖｉｓｃｏｍｅｔｅｒ、Ｂｒｏｏｋｆｉｅｌｄ社）を用いて、温度２５℃、湿度５０ＲＨ％および周波数３０Ｈｚで測定した粘度が７，０００ｃｐｓであり、前述した方法で測定した重量平均分子量が１００，０００（ｇ／ｍｏｌ）、シリコンに結合したフェニル基（Ｓｉ−Ｐｈ）とシリコンに結合した水素（Ｓｉ−Ｈ）のモル比が１：１．１であるフェニル基を含有するシリコーン系樹脂（信越シリコーン社）、シリコーン系架橋剤（Ｘ−９２−１２２、信越シリコーン社）、シランカップリング剤（Ｘ−９２−１５８、信越シリコーン社）、白金系触媒（ＰＬ−５０Ｔ、信越シリコーン社）、および溶剤としてトルエンを用意した。
【００６１】
この後、トルエン１００重量部に対して、フェニル基を含有するシリコーン系樹脂の含有量が１０重量部、前記フェニル基を含有するシリコーン系樹脂１００重量部に対して、シリコーン系架橋剤の含有量が２重量部、シランカップリング剤２重量部、白金系触媒５重量部を含む離型層用組成物を製造した。
【００６２】
この後、製造された離型層用組成物をメイヤーバー８番を用いて、厚さ５０μｍのポリエチレンテレフタレート基材上に２．５ｇ／ｍ２の厚さに塗布した。この後、基材上に塗布された離型層用組成物を１５０℃で１分間硬化させた後、５０℃で２４時間熟成（ａｇｉｎｇ）して離型フィルムを製造した。
【００６３】
実施例２〜実施例３
下記表１のようなフェニル基を含有するシリコーン系樹脂を用意し、下記表２のようにフェニル基を含有するシリコーン系樹脂、シリコーン系架橋剤、シランカップリング剤、白金系触媒を含む離型層用組成物を製造したことを除き、前記実施例１と同様の方法で離型フィルムを製造した。
【００６４】
この時、実施例３では、実施例１で用意したフェニル基を含有するシリコーン系樹脂を使用した。また、実施例２でトルエン１００重量部に対してフェニル基を含有するシリコーン系樹脂の含有量は１０重量部であり、実施例３でトルエン１００重量部に対してフェニル基を含有するシリコーン系樹脂の含有量は５重量部であった。
【００６５】
【表１】
2021510758.tif 000002
【００６６】
【表２】
2021510758.tif 000003
【００６７】
前記表２中、シリコーン系架橋剤、シランカップリング剤、および白金系触媒の含有量は、フェニル基を含有するシリコーン系樹脂１００重量部に対するものである。
【００６８】
比較例１〜比較例６
下記表３のようなフェニル基を含有せずビニル基を含有するシリコーン系樹脂を用意し、下記表４のようにフェニル基を含有せずビニル基を含有するシリコーン系樹脂、シリコーン系架橋剤、シランカップリング剤、白金系触媒を含む離型層用組成物を製造したことを除き、前記実施例１と同様の方法で離型フィルムを製造した。
【００６９】
この時、比較例１〜比較例６で、トルエン１００重量部に対してフェニル基を含有せずビニル基を含有するシリコーン系樹脂の含有量は１０重量部であった。
【００７０】
【表３】
2021510758.tif 000004
【００７１】
【表４】
2021510758.tif 000005
【００７２】
前記表４中、シリコーン系架橋剤、シランカップリング剤、および白金系触媒の含有量は、フェニル基を含有するシリコーン系樹脂１００重量部に対するものである。
【００７３】
比較例７〜比較例１６
比較例７〜比較例１６では、実施例１で用意したフェニル基を含有するシリコーン系樹脂を使用した。下記表５のようにフェニル基を含有するシリコーン系樹脂、シリコーン系架橋剤、シランカップリング剤、白金系触媒を含む離型層用組成物を製造したことを除き、前記実施例１と同様の方法で離型フィルムを製造した。
【００７４】
この時、比較例７〜比較例１６で、トルエン１００重量部に対してフェニル基を含有するシリコーン系樹脂の含有量は１０重量部であった。
【００７５】
【表５】
2021510758.tif 000006
【００７６】
離型フィルムの物性評価
表面エネルギーの測定
前記実施例１〜実施例３、および比較例１〜比較例１６で製造した離型フィルムの表面エネルギーを下記のように測定した。表面エネルギー測定用溶剤である脱イオン水１ｍＬを離型フィルムに１μＬ／ｓの速度で落とし、測定機器（ＯＣＡ２０、Ｄａｔａｐｈｙｓｉｃｓ社）を用いて測定用溶剤の接触角を測定し、これを用いて離型フィルムの表面エネルギーを計算した。前記方法で測定した表面エネルギー値を下記表６に記載した。
【００７７】
離型剥離力の測定
前記実施例１〜実施例３、および比較例１〜比較例１６で製造した離型フィルムの離型剥離力を下記のように測定した。
【００７８】
離型フィルムの離型層をＴｅｓａ７４７５標準粘着テープに２Ｋｇの荷重で３回往復圧着して付着し、２５℃および５０ＲＨ％雰囲気下、１日間保管した後、２５℃および５０ＲＨ％雰囲気下、測定機器（ＡＲ−１０００、ケムインストルメント社）を用いて、離型剥離力を測定した。サンプルの大きさ５０ｍｍ×１，５００ｍｍおよび剥離力の測定大きさ２５０ｍｍ×１，５００ｍｍに対して、１８０゜の剥離角度下で行い、５回繰り返し測定値の平均値を求めて、離型剥離力（ｇｆ／ｉｎ）を求めた。
【００７９】
また、離型フィルムの離型層をＴｅｓａ７４７５標準粘着テープに２Ｋｇの荷重で３回往復圧着して付着し、６０℃および５０ＲＨ％雰囲気下、７日間保管した後、２５℃および５０ＲＨ％雰囲気下、測定機器（ＡＲ−１０００、ケムインストルメント社）を用いて、離型剥離力を測定した。サンプルの大きさ５０ｍｍ×１，５００ｍｍおよび剥離力の測定大きさ２５０ｍｍ×１，５００ｍｍに対して、１８０゜の剥離角度下で行い、５回繰り返した測定値の平均値を求めて、離型剥離力（ｇｆ／ｉｎ）を求めた。
【００８０】
前述した方法により測定した２５℃で１日保管した後の離型層の離型剥離力（初期離型剥離力）と、６０℃で７日保管した後の離型層の離型剥離力（熱処理後の離型剥離力）、および初期離型剥離力に対する熱処理後の離型剥離力の変化量を下記表６に示した。
【００８１】
離型層と基材との密着性の測定（Ｒｕｂ−ｏｆｆ  ｔｅｓｔ）
前記実施例１〜実施例３、および比較例１〜比較例１６で製造した離型フィルムの離型層と基材との密着性を下記のように測定した。
【００８２】
離型フィルムの離型層を水気を除去した指で１回、３回、５回、１０回、１０回以上擦った後、油性ペンで離型層を塗る。この時、離型層に油性ペンのインクが滲み出ると、離型層と基材との密着性に劣ることを意味する。具体的には、１回で油性ペンのインクが滲み出るとＸ、３回で油性ペンのインクが滲み出ると△〜Ｘ、５回で油性ペンのインクが滲み出ると△、１０回で油性ペンのインクが滲み出ると○〜△、１０回を超えた場合にも油性ペンのインクが滲み出なければ○と判断し、下記表６に示した。
【００８３】
トンネリングの測定
前記実施例１〜実施例３、および比較例１〜比較例１６で製造した離型フィルムの離型層のトンネリング現象を下記のように測定した。
【００８４】
実施例１〜実施例３、および比較例１〜比較例１６で製造した離型フィルムを横５０ｍｍ、縦１，５００ｍｍに裁断した後、離型フィルムの離型層をＴｅｓａ７４７５標準粘着テープに２Ｋｇの荷重で３回往復圧着して付着してサンプルを製造し、２５℃および５０ＲＨ％雰囲気下、１日間保管した。この後、サンプルが約５Ｒ水準の曲率半径を有するようにサンプルを変形させた後、離型フィルムの離型層が浮き上がるか否かを確認した。
【００８５】
この時、離型層がすぐに浮き上がる場合をＸ、離型層が１０秒以内に浮き上がらない場合を△〜Ｘ、離型層が６０分以内に浮き上がらない場合を△、離型層が３日以内に浮き上がらない場合を○〜△、離型層が７日を超えた場合にも浮き上がらない場合を○と判断し、下記表６に示した。
【００８６】
未剥離の測定
前記実施例１〜実施例３、および比較例１〜比較例１６で製造した離型フィルムの離型層の未剥離現象を下記のように測定した。
【００８７】
実施例１〜実施例３、および比較例１〜比較例１６で製造した離型フィルムを横５０ｍｍ、縦１，５００ｍｍに裁断した後、離型フィルムの離型層をＴｅｓａ７４７５標準粘着テープに２Ｋｇの荷重で３回往復圧着して付着してサンプルを製造し、２５℃および５０ＲＨ％雰囲気下、１日間保管した。この後、測定機器（ＡＲ−１０００、ケムインストルメント社）を用いて、剥離力の測定大きさ２５０ｍｍ×１，５００ｍｍに対して、１８０゜の剥離角度下で離型層をＴｅｓａ７４７５標準粘着テープから剥離する実験を進行させた。
【００８８】
この時、作製されたサンプルから離型フィルムの離型層を剥離する過程により離型層の剥離特性を確認することができ、離型層がすぐに剥離される場合を○、ピンセットなどのツールを用いてやや無理に剥離される場合を△、前記方法によっても離型層が剥離されない場合をＸと判断し、下記表６に示した。
【００８９】
【表６】
2021510758.tif 000007
【００９０】
前記表１、表２および表６を参照すれば、フェニル基を含有するシリコーン系樹脂を用い、シリコーン系架橋剤の含有量がフェニル基を含有するシリコーン系樹脂１００重量部に対して、１．５重量部以上４．５重量部以下である実施例１〜実施例３による離型層用組成物から形成された離型層は、適切な表面エネルギーを有し、初期離型剥離力対比で熱処理後の離型剥離力の変化量が２０％〜３５％を満足し、Ｒｕｂ−ｏｆｆテスト、トンネリングおよび未剥離テストの結果、優れた品質を有することを確認した。これに対し、フェニル基を含有せずビニル基を含有するシリコーン系樹脂を用いた比較例１〜比較例６の離型層の場合、初期離型剥離力対比で熱処理後の離型剥離力の変化量が２０％〜３５％を満足できず、トンネリングテストの結果、非常に劣る品質を有することを確認した。また、シリコーン系架橋剤の含有量がフェニル基を含有するシリコーン系樹脂１００重量部に対して、１．５重量部以上４．５重量部以下の範囲を満足できない比較例７および比較例８の離型層の場合、初期離型剥離力対比で熱処理後の離型剥離力の変化量が２０％〜３５％を満足できず、未剥離テストの結果、本発明の実施例１〜実施例３の離型層よりその品質が劣ることを確認した。
【００９１】
また、シランカップリング剤の含有量がフェニル基を含有するシリコーン系樹脂１００重量部に対して、１．５重量部以上４．５重量部以下の範囲を満足できない比較例９および比較例１０の離型層の場合、初期離型剥離力対比で熱処理後の離型剥離力の変化量が２０％〜３５％を満足できず、Ｒｕｂ−ｏｆｆテストおよび未剥離テストの結果、本発明の実施例１〜実施例３の離型層よりその品質が劣ることを確認した。
【００９２】
また、白金系触媒の含有量がフェニル基を含有するシリコーン系樹脂１００重量部に対して、３重量部以上９．５重量部以下の範囲を満足できない比較例１１および比較例１２の離型層の場合、初期離型剥離力対比で熱処理後の離型剥離力の変化量が２０％〜３５％を満足できず、Ｒｕｂ−ｏｆｆテスト、トンネリングテストおよび未剥離テストの結果、本発明の実施例１〜実施例３の離型層よりその品質が劣ることを確認した。
【００９３】
さらに、シリコーン系架橋剤およびシランカップリング剤の含有量がそれぞれフェニル基を含有するシリコーン系樹脂１００重量部に対して、１．５重量部以上４．５重量部以下の範囲を満足できない比較例１３〜比較例１６の離型層の場合、初期離型剥離力対比で熱処理後の離型剥離力の変化量が２０％〜３５％を満足できず、Ｒｕｂ−ｏｆｆテスト、トンネリングテストおよび未剥離テストの結果、本発明の実施例１〜実施例３の離型層よりその品質が劣ることを確認した。
【００９４】
したがって、本発明の一実施態様に係る離型層用組成物は、適切な離型剥離力を保有し、多様な分野で使用されるフィルムの製造に適した離型フィルムを提供できることが分かる。
【国際調査報告】
2021510758.tif 000008
2021510758.tif 000009
2021510758.tif 000010
2021510758.tif 000011